СПОСОБ КОНДИЦИОНИРОВАНИЯ ОТХОДОВ, ВОЗНИКАЮЩИХ ПРИ ВЫВОДЕ ИЗ ЭКСПЛУАТАЦИИ ЯДЕРНОЙ УСТАНОВКИ

1. Способ кондиционирования отходов, полученных из вывода из эксплуатации ядерных установок, включающий следующие стадии:
- растворение загрязненных металлических поверхностей ядерных установок с использованием фосфорной кислоты, с получением раствора со значением pH ниже, чем 1,5;
2+
3+
3+
2+
- окисление ионов железа в растворе от Fe до Fe так, чтобы получить отношение Fe/Fe, равное или выше чем 9;
- увеличение pH таким образом полученного раствора до значения выше чем 1,5, и ниже чем 10, вызывая осаждение солей, фосфатов железа и ионов металлов, присутствующих в растворе;
- отделение осажденных солей от жидкой фазы и
- термообработку стеклованием смеси осажденных твердых веществ.
2. Способ по п.1, дополнительно включающий извлечение указанной жидкой фазы и ее рециркулировние в последующих стадиях способа.
3. Способ по п.1 или 2, в котором на стадии растворения загрязненных металлических поверхностей металл добавляют в количестве от 5 до 12 мас.% от общего веса металла и фосфорной кислоты.
4. Способ по п.1 или 2, в котором после указанной стадии растворения выполняют элементный анализ химического состава раствора и если мольное отношение Fe/P находится вне интервала от 33/66 до 45/55, то компонент, присутствующий в слишком низком количестве, добавляют к раствору, чтобы получить значение указанного отношения в указанном интервале.
3+
2+
5. Способ по.1 или 2, в котором на указанной стадии окисления отношение Fe/Fe доводят до значения, равного или выше чем 24.
6. Способ по п.1 или 2, в котором указанную стадию окисления выполняют посредством добавления пероксида водорода или иона перманганата или посредством барботирования кислорода в раствор.
7. Способ по п.1 или 2, в котором на указанной стадии увеличения pH указанный pH доводят до значения от 1,7 до 2,5.
8. Способ по п.п.1 или 2, в котором увеличение pH получают добавлением к раствору соединения основания в твердой форме.
2
9. Способ по п.8, в котором указанным соединением основания является Ca(OH).
10. Способ по п.1 или 2, в котором увеличение pH достигают посредством электрохимической реакции.
11. Способ по п.10, включающий следующие стадии:
- обеспечение электрохимического элемента, разделенного на два полуэлемента соответствующим разделяющим элементом;
- введение в первый полуэлемент раствора, подлежащего обработке, и первого электрода;
- введение во второй полуэлемент раствора, имеющего состав, подобный составу раствора, подлежащего обработке, но не содержащий ионы металлов, подлежащих осаждению, и второго электрода;
- подачу катодного потенциала к первому электроду и анодного потенциала ко второму электроду, вызывая протекание следующих реакций соответственно в первом и втором полуэлементах:
2
2
-
-
2HO+2e→H↑+2OH
и
2
2
+
-
2HO→O↑+4H4e
-
с получением ионов OH и последующего увеличения pH в первом полуэлементе, который содержит раствор, подлежащий обработке.
+
12. Способ по п.11, в котором ион H, полученный в реакции второго полуэлемента, используют для получения фосфорной кислоты, потребляемой для осаждения фосфатов металлов.
13. Способ по п.1 или 2, в котором указанную термообработку выполняют при температуре от 800°C до 1300°C.